(57)【要約】【課題】ＤＶＤ−ＲＯＭと同容量の書き換え型光情報記録媒体であって、高線速記録時において良好な記録特性を有し、かつ保存安定性に優れた光情報記録媒体及び記録方法を提供すること。【解決手段】透明基板１上に、第１誘電体層２、相変化記録層３、第２誘電体層４及び金属反射層６をその順にスパッタ製膜してなり、第２誘電体層と金属反射層との間に硫化物以外の材料からなる第３誘電体層５を設けてなる。光情報記録媒体に光情報を記録するに当たって、レーザー光の発光波形を複数のオンパルスとオフパルスからなる記録パルス列とし、内周から外周又は外周から内周へ記録半径位置に対応して連続的に記録周波数を変化させて記録する記録方法であって、複数のオンパルスの幅を全て同じ時定数で固定する部分とウィンドウ幅に定数を乗算する部分とを連続的に組み合わせる。【選択図】図１
2007042278.tif 000002
【特許請求の範囲】
【請求項１】
レーザー光の発光波形を複数のオンパルスとこれに続くオフパルスからなる記録パルス列とし、内周から外周又は外周から内周へ記録半径位置に対応して連続的に記録周波数を変化させて記録する光情報記録媒体に対する記録方法であって、該複数のオンパルスの幅を全て同じ時定数で固定する部分とウィンドウ幅に定数を乗算する部分とを連続的に組み合わせることを特徴とする光情報記録媒体に対する記録方法。
【請求項２】
光情報記録媒体への情報の記録は、記録層の結晶中にＬＤを照射することによって生ずるアモルファス部分を形成する記録マークの長さを変えることによって行い、該記録マークの長さは、該記録パルス列（ｎ＋１）の個数により制御するものであり（ただし、ｎは１〜１３の整数である）、該各記録パルス列である２個のパルス列から１４個のパルス列までがランダムに使用されるｎ＋１の立下りパルス位置Ｘは、同じ記録線速で記録する際には常に各基準クロック幅の中で、同じ位置で立ち下がるものである請求項１に記載の光情報記録媒体に対する記録方法。
【請求項３】
該ｎ＝１−１３のパルス列の内、ｎ＝１のときにのみ、基準クロック幅の中において、他のｎ＝２−１３よりも早い時定数で立ち下がるものである請求項１又は２に記載の光情報記録媒体に対する記録方法。
【発明の詳細な説明】
【技術分野】
【０００１】
本発明は、光情報記録媒体及びこの媒体に対する記録方法に関し、さらに詳しくは、光ビームを照射することにより記録層材料に光学的な変化を生じさせ、情報の記録、再生を行ない、かつ書換えが可能な相変化光情報記録媒体及びこの媒体に対する記録方法に関するものである。
【背景技術】
【０００２】
レーザービームの照射による情報の記録、再生及び消去可能な光情報記録媒体の一つとして、結晶−非結晶相間又は結晶−結晶相間の転移を利用した、いわゆる相変化光情報記録媒体が知られている。このものは、単一ビームによるオーバーライトが可能であり、ドライブ側の光学系よりも単純であることを特徴とし、コンピュータ関連や映像、音響に関する記録媒体として応用されている。
【０００３】
その記録材料としては、ＧｅＴｅ、ＧｅＴｅＳｅ、ＧｅＴｅＳ、ＧｅＳｅＳ、ＧｅＳｅＳｂ、ＧｅＡｓＳｅ、ＩｎＴｅ、ＳｅＴｅ、ＳｅＡｓ、Ｇｅ−Ｔｅ−（Ｓｎ、Ａｕ、Ｐｄ）、ＧｅＴｅＳｅＳｂ、ＧｅＴｅＳｂ、Ａｇ−Ｉｎ−Ｓｂ−Ｔｅ等が用いられている。これらのうち、特に、Ａｇ−Ｉｎ−Ｓｂ−Ｔｅは、高感度でアモルファス部分の輪郭が明確な特徴を有し、従来に比べ、Ｃ／Ｎ、消去比、感度、記録．消去繰り返し特性の飛躍的向上を達成できる光情報記録媒体として、特開平８−２２６４４号公報にその組成が開示されている。
【０００４】
この記録層の構成元素は、主として、Ａｇ、Ｉｎ、Ｓｂ、Ｔｅであり、それぞれの組成比α、β、γ、δ（原子％）が、下記の関係を有するものである。
０＜α≦３０
０＜β≦３０
１０≦γ≦５０
１０≦δ≦８０
α＋β＋γ＋δ＝１００
【０００５】
特に、この材料系を用い、書き換え可能なコンパクトディスク（ＣＤ）に応用されるものとして、ディスクの回転線速度が１．２ｍ／ｓから５．６ｍ／ｓの領域で記録、消去を行う記録方法において、最適な光情報記録媒体として、その媒体の記録層の構成元素が主にＡｇ、Ｉｎ、Ｔｅ、Ｓｂであり、それぞれの組成比α、β、γ、δ（原子％）が、下記式の関係を有する光情報記録媒体が、特開平９−２６３０５５号公報に開示されている。
１≦α＜６
７≦β≦２０
２０≦γ≦３５
３５≦δ≦７０
α＋β＋γ＋δ＝１００
【０００６】
現在の光ディスクでは、４．７ＧＢ容量のＤＶＤ−ＲＯＭがすでに商品化され、これと同容量で互換性の高い光情報記録媒体として、ＤＶＤ−ＲＷ等の高記録密度媒体が提案されている。ＤＶＤ−ＲＯＭのディスク回転数は３．４９ｍ／ｓであるため、これと等速の光情報記録媒体に用いる記録材料は、特開平９−２６３０５５号公報に開示されている組成であっても対応可能である。しかしながら、ＤＶＤ−ＲＯＭと同容量の高密度記録で、かつ２倍速以上（約７ｍ／ｓ以上）の記録線速に適合する記録媒体の実現は困難であるということが実験により判明した。
【発明の開示】
【発明が解決しようとする課題】
【０００７】
本発明は、ＤＶＤ−ＲＯＭと同容量の書き換え型光情報記録媒体であって、高線速記録時において良好な記録特性を有し、かつ保存安定性に優れた光情報記録媒体を提供すると共に、この媒体に対する記録方法を提供することをその課題とするものである。
【課題を解決するための手段】
【０００８】
本発明者らは、上記課題を解決するために、記録層の組成、金属反射層の構成金属及び誘電体層に着目し、鋭意検討を重ねた結果、本発明を完成するに到った。
【０００９】
すなわち、本発明によれば、第１に、透明基板上に、第１誘電体層、相変化記録層、第２誘電体層及び金属反射層をその順にスパッタ製膜してなり、第１及び第２誘電体層の材料をＺｎＳとＳｉＯ2との混合物とし、相変化記録層の材料の組成をＡｇaＩｎbＳｂcＴｅdとした光情報記録媒体であって、該組成ＡｇaＩｎbＳｂcＴｅdに対し、該組成成分以外の元素Ｘeを添加すると共に、該金属反射層をＡｇ又はＡｇ合金とし、該第２誘電体層と該金属反射層との間に硫化物以外の材料からなる第３誘電体層を設けてなることを特徴とする光情報記録媒体〔ただし、ａ、ｂ、ｃ、ｄは、下記式（１）〜（４）の関係にあり、かつｃ／（ｃ＋ｄ）をｒとしたｃｄとき、下記式（５）の関係にあるものとする〕が提供される。
０＜ａ≦０．０１  （１）
０．０３≦ｂ≦０．１０  （２）
０．４０≦ｄ≦０．７０  （３）
ａ＋ｂ＋ｃ＋ｄ＝１  （４）
０．６０≦ｒ≦０．８５  （５）
【００１０】
この第１の発明には、該元素ＸｅがＧｅである光情報記録媒体〔ただし、添加量ｅは、下記式（６）の関係にあるものとする〕が含まれる。
０．００５≦ｅ≦０．０７  （６）
【００１１】
また、この第１の発明には、該第１誘電体層に対する該第２誘電体層の膜厚比（Ｒ１＝第２誘電層膜厚／第１誘電体層膜厚）が、下記式（７）の関係にある光情報記録媒体が含まれる。
０．１≦Ｒ１≦０．５  （７）
【００１２】
さらに、この第１の発明には、該第３誘電体層の熱伝導率が、該第２誘電体層の熱伝導率より大きいものである光情報記録媒体が含まれる。
【００１３】
この第１の発明には、また、該第２誘電体層に対する該第３誘電体層の膜厚比（Ｒ２＝第３誘電層膜厚／第２誘電体層膜厚）が、下記式（８）の関係にある光情報記録媒体が含まれる。
０．１≦Ｒ２≦０．５  （８）
【００１４】
この第１の発明には、さらに、該第３誘電体層の材料が、金属炭化物又は金属炭化物と金属酸化物もしくは金属窒化物との混合物である光情報記録媒体及び該金属炭化物の金属がＳｉであり、該金属酸化物もしくは金属窒化物の金属がＳｉ、Ｔｉ又はＡｌである光情報記録媒体が含まれる。
【００１５】
本発明によれば、第２に、上記いずれかに記載の光情報記録媒体に光情報を記録するに当たって、レーザー光の発光波形を複数のオンパルスとこれに続くオフパルスからなる記録パルス列とし、内周から外周又は外周から内周へ記録半径位置に対応して連続的に記録周波数を変化させて記録する光情報記録媒体に対する記録方法であって、該複数のオンパルスの幅を全て同じ時定数で固定する部分とウィンドウ幅に定数を乗算する部分とを連続的に組み合わせることを特徴とする光情報記録媒体に対する記録方法が提供される。
【００１６】
この第２の発明には、光情報記録媒体への情報の記録は、記録層の結晶中にＬＤを照射することによって生ずるアモルファス部分を形成する記録マークの長さを変えることによって行い、該記録マークの長さは、該記録パルス列（ｎ＋１）の個数により制御するものであり（ただし、ｎは１〜１３の整数である）、該各記録パルス列である２個のパルス列から１４個のパルス列までがランダムに使用されるｎ＋１の立下りパルス位置Ｘは、同じ記録線速で記録する際には常に基準クロック幅の中で、同じ位置で立ち下がるものである光情報記録媒体に対する記録方法が含まれる。
【００１７】
また、この第２の発明には、該ｎ＝１−１３のパルス列の内、ｎ＝１のときにのみ、他のｎ＝２−１３よりも基準クロック幅の中において、他のｎ＝２−１３よりも早い時定数で立ち下がるものである光情報記録媒体に対する記録方法が含まれる。
【発明の効果】
【００１８】
本発明によれば、ＤＶＤ−ＲＯＭと同容量の書き換え型光情報記録媒体であって、高線速記録時において良好な記録特性、殊に変調度に関する良好な特性を有し、かつ保存安定性、特にオーバーライトアーカイバル寿命の向上した光情報記録媒体及びこの媒体に対する記録方法が提供され、光情報記録分野に寄与するところはきわめて大きいものである。
【発明を実施するための最良の形態】
【００１９】
高密度記録に対応する書き換え可能な光ディスクには、一般に、Ｇｅ2Ｓｂ2Ｔｅ5の化合物組成近傍の記録材料を用いるものと、ＡｇＩｎＳｂＴｅで示される組成を主成分とする記録材料が用いるものがあるが、高密度記録への対応性とオーバーライト時の良好な消去特性により、すでに商品化され、普及が進んでいるＣＤ−ＲＷには、後者の材料が用いられている。ＡｇＩｎＳｂＴｅ系の記録材料については、例えば、特開平８−２２６４４号公報や特開平８−２６３８７１号公報等に、その組成が開示されている。さらに、最近、ビデオ用途として４．７ＧＢの高密度な書き換え記録が可能な媒体ＤＶＤ−ＲＷも製品化された。
【００２０】
この書き換え型光ディスクは、すでに製品が多く出されているＤＶＤ−ＲＯＭと同容量で、等速記録が可能なものであり、その用途にも、ＡｇＩｎＳｂＴｅ系の記録材料は適合可能な特性を有している。しかしながら、今後、この用途においても記録を短時間で行う目的において、高線速記録可能な光ディスクの開発が期待されている。
【００２１】
ＡｇＩｎＳｂＴｅ系の記録材料の高線速記録可能な組成として、本出願人は、Ａｇの含有量を少なくした組成について提案した（特願平１１−１５３３１６号）。この記録材料であっても、例えば、ＤＶＤ−ＲＯＭの１倍速から２．５倍速の記録は可能であったが、特に、２．５倍速以上の記録時において、例えば、異なったドライブ間で良好な記録特性を得るための書き込みパワーの許容値や、オーバーライト特性又はオーバーライト時の保存特性が十分でないことが分った。
【００２２】
これらを解決するために研究を重ねた結果、上記本出願人の提案したの記録層に、さらにＧｅを添加することによって、保存信頼性が解決されることが実験により確認された。特開平８−２６３８７１号公報には、ＡｇＩｎＳｂＴｅにＧｅを添加して保存信頼性を向上できるという記載があるが、例えば、ＤＶＤ−ＲＯＭの２．５倍速に相当するような記録線速領域では、Ｓｂの添加量が少なく、Ｇｅの添加は、ディスクの変調度を低下させてしまう欠点も同時に有していることも実験により確かめられた。
【００２３】
これを解決するためには、反射層をＡｇ又はＡｇ合金にすることによって解決でき、さらに、Ａｇ又はＡｇ合金を反射層に用いる場合には、従来のＺｎＳ−ＳｉＯ2上部保護層が直接Ａｇ又はＡｇ合金に接触すると、Ａｇの硫化により、良好な記録特性が得られないため、これを防ぐためには、ＺｎＳ−ＳｉＯ2と反射層の間には、Ｓｉの炭化物又は窒化物及びこれら又はこれらと酸化物誘電体を混合したものが有効であることも確認した。
【００２４】
したがって、このようにすれば、異なったドライブ間で良好な記録特性を得るための書き込みパワーの許容値や、オーバーライト特性も向上する。また、低消費電力を目的にドライブ設計する場合、モーターの回転数を一定にして記録を行うＣＡＶ方式が採られるが、この場合、記録媒体は内周部を１とすると、ＣＤ−ＲＷと同じ直径１２０ｍｍのディスクの最外周部では、２．５倍の線速になる。１〜２．５倍の線速に対応する記録媒体を実現するためには、上記した媒体構造が良好な結果を与えることになるが、さらに、記録ストラテジを工夫することによって、記録特性の向上を図ることが可能となる。特に、１〜２．５倍の線速において記録特性をフラットなものにするためには、記録ストラテジの調整が重要となってくる。
【００２５】
本出願人は、Ａｌ反射膜を用い４層構成としたＳｂＴｅ＋Ｍの記録媒体に対し、ＣＡＶに記録に有効なストラテジを提案したが（特願平１１−３１９２６号）、本発明による記録媒体においてもその有効性を確認し、さらに有効な改良を加えたものである。
【００２６】
よって、本発明は第１に、透明基板上に、第１誘電体層、相変化記録層、第２誘電体層及び金属反射層をその順にスパッタ製膜してなり、第１及び第２誘電体層の材料をＺｎＳとＳｉＯ2との混合物とし、相変化記録層の材料の組成をＡｇaＩｎbＳｂcＴｅdとした光情報記録媒体であって、該組成ＡｇaＩｎbＳｂcＴｅdに対し、該組成成分以外の元素Ｘeを添加すると共に、該金属反射層をＡｇ又はＡｇ合金とし、該第２誘電体層と該金属反射層との間に硫化物以外の材料からなる第３誘電体層を設けてなることを特徴とする光情報記録媒体〔ただし、ａ、ｂ、ｃ、ｄは、下記式（１）〜（４）の関係にあり、かつｃ／（ｃ＋ｄ）をｒとしたとき、下記式（５）の関係にあるものとする〕を提供する。
０＜ａ≦０．０１  （１）
０．０３≦ｂ≦０．１０  （２）
０．４０≦ｄ≦０．７０  （３）
ａ＋ｂ＋ｃ＋ｄ＝１  （４）
０．６０≦ｒ≦０．８５  （５）
【００２７】
記録層材料の組成が、上記式（１）〜（４）及び（５）の関係において、（１）がこの範囲を超える場合には、ＣＡＶ記録に用いる光記録媒体としては、特に高線速側の記録スピードにおいて、ジッタ、反射率、変調度等の基本的な特性の劣化を招く。まったく添加しない場合においては、保存安定性が悪化する。（２）がこの範囲を超える場合は、ドライブの読み取り光により、アモルファスマークが結晶化してしまい、光記録媒体マークの形状を損ねてしまう恐れが高くなり、少ない場合には、変調度が取れにくくなってしまい、結果として再生ジッタの劣化を生ずる。（３）がこの範囲を超える場合は、（１）と同様にＣＡＶ記録に用いる光情報記録媒体としては、特に高線速側の記録スピードにおいて、ジッタ、反射率、変調度等の基本的な特性の劣化を招き、少ない場合には、保存安定性が悪化するという問題が生ずるので、好ましくない。
【００２８】
上記元素Ｘｅは、Ｇｅであることが好ましい。〔ただし、添加量ｅは、下記式（６）の関係にあるものとする〕。
０．００５≦ｅ≦０．０７  （６）
この添加量が、上記式（６）においてeが多すぎる場合、高線速側の記録スピードにおいて、ジッタ、反射率、変調度等の基本的な特性の劣化を招き、少ない場合には、保存安定性が悪化するという問題が生ずるので、望ましくない。
【００２９】
また、上記第１誘電体層に対する第２誘電体層の膜厚比（Ｒ１＝第２誘電層膜厚／第１誘電体層膜厚）が、下記式（７）の関係にあることが好ましい。
０．１≦Ｒ１≦０．５  （７）
【００３０】
また、本発明の光情報記録媒体にあっては、上記第３誘電体層の熱伝導率が、上記第２誘電体層の熱伝導率よりも大きいものであることが好ましい。上記膜厚の関係と、この第３誘電体層の熱伝導率が、第２誘電体層のそれよりも大きいものであることによって、記録層でＬＤ光を吸収することにより発生した熱が効率よく反射放熱層へ放射されることによって、高線速記録時においても安定したアモルファスマークが得られることになるからである。
【００３１】
さらに、上記第２誘電体層に対する上記第３誘電体層の膜厚比（Ｒ２＝第３誘電層膜厚／第２誘電体層膜厚）が、下記式（８）の関係にあることが好ましい。
０．１≦Ｒ２≦０．５  （８）
【００３２】
また、上記第３誘電体層の材料が、金属炭化物又は金属炭化物と金属酸化物もしくは金属窒化物との混合物であること、金属炭化物の金属がＳｉであり、金属酸化物もしくは金属窒化物の金属がＳｉ、Ｔｉ又はＡｌであることが好ましい。金属炭化物の金属がＳｉであること、金属酸化物もしくは金属窒化物の金属がＳｉ又はＡｌであることによって、上記熱伝導率の関係や、膜の均一性の観点から良好なものとなるからである。
【００３３】
本発明は第２に、上記光情報記録媒体に光情報を記録するに当たって、レーザー光の発光波形を複数のオンパルスとこれに続くオフパルスからなる記録パルス列とし、内周から外周又は外周から内周へ記録半径位置に対応して連続的に記録周波数を変化させて記録する光情報記録媒体に対する記録方法であって、該複数のオンパルスの幅を全て同じ時定数で固定する部分とウィンドウ幅に定数を乗算する部分とを連続的に組み合わせることを特徴とする光情報記録媒体に対する記録方法を提供する。
【００３４】
この記録方法においては、図２に示すごとく、同一線速での記録時に、（ｎ＋１）×Ｔwの各基準クロック内において、各パルス列の立下り位置はそれぞれ基準クロック内の同じ位置となるようにパルス幅を調整することによって、良好なジッタ特性を得ることができる。ただし、ｎは１〜１３の整数である。そして、この幅は、各基準クロックの幅の０．２〜０．８の範囲が好ましい。上記式で表される範囲を超える場合は、オフパルスの部分が短くなりすぎ、充分な冷却時間が少なくなるため、安定したアモルファスマークが得られず、この範囲より少ない場合は、逆にオンパルス幅が狭すぎて、アモルファスマークを得るための充分な熱量が得られなくなるからである。
【００３５】
また、さらに本発明の記録方法にあっては、上記該ｎ＝１（最初のパルス）の立下り位置のみ、ｎ＝２−１３よりも早い時定数で立ち下がるようにしたものを用いることによって、さらにジッタ特性を低減することができる。この際、２≦ｎ≦１３の各パルス列後端に対するｎ＝１（最初のパルス）の立下りの位置を２≦ｎ≦１３の各パルス列後端位置より０．０１Ｔ〜０．３Ｔとした場合が好ましい。このように時定数を固定することによって、ｎ＝１から１３の長さのアモルファスマークにおいて、各マーク全体長さのばらつきを、各基準クロックに対し、小さく抑えることができるからである。
【００３６】
以下、本発明について具体的に説明する。図１は本発明の光記録媒体構造の概略図である。本発明の光情報記録媒体は、案内溝を有するポリカーボネート基板１上に、スパッタリング法により下部保護層として第１誘電体層２、相変化記録層３、上部保護層の第２誘電体層４、第３誘電体層及び金属反射層６を製膜し、反対側の基板と接着する反対側基板は媒体として機能する各層が積層されていてもいなくてもよい。接着層には、粘着シート、ラジカル紫外線硬化性樹脂、カチオン重合樹脂等が使用できる。また、金属反射層上に、スピンコートにより塗布された紫外線硬化性樹脂からなる環境保護層７が積層されていてもよい。
【００３７】
各層の製膜条件としては、第１、第２誘電体層は、投入電力３ｋＷ、Ａｒガス圧力（製膜室気圧）２ｍＴｏｒｒとし、相変化記録は、投入電力１ｋＷ、Ａｒガス圧力（製膜室気圧）２ｍＴｏｒｒとし、第３誘電体層は、投入電力１ｋＷ、Ａｒガス圧力（製膜室気圧）２ｍＴｏｒｒとし、金属反射層は、投入電力９ｋＷ、Ａｒガス圧力（製膜室気圧）２ｍＴｏｒｒとした。第１、第２誘電体層は、各種気相成長法、例えば、真空蒸着法、スパッタリング法、電子ビーム蒸着法等により形成することができる。
【００３８】
各層の材料は、以下のとおりである。相変化記録層は、従来のＡｇＩｎＳｂＴｅに対し、Ｇｅを添加したものを用いる。より高線速の光ディスクを得るためには、Ａｇの含有量は、原子比で１％以下が好ましい。また、保存安定性を向上させために添加される元素は、Ｇｅを用いる。Ｇｅ以外にも、ＡｇＩｎＳｂＴｅに対し、結晶化速度を下げ、結晶化温度を同時に上昇させる元素であれば良好な結果を得ることができ、ＧａやＳｉ、Ｎ等は同様の効果をもたらすものである。ただし、高線速光ディスクのためには、この含有量は７％以下に抑える必要があり、特に５％以下の添加が望ましい。
【００３９】
第１、第２誘電体層は、従来例と同様のＺｎＳ（８０％）とＳｉＯ2（２０％）の混合ターゲットを用いる。熱伝導率の調整のために、この混合比は調整されてもよいが、ＳｉＯ2の混合比は、５０％を超えない範囲が望ましい。
【００４０】
第３誘電体層は、ＳｉＣとＳｉＯ2の混合物を用いるが、第１、第２誘電体層より、熱伝導率が高く、主成分が酸化物以外の誘電体材料であればよい。酸化物の含有は、重量基準比で２０％以下が好ましい。
【００４１】
金属反射層に用いる材料は、Ａｇ又はＡｇに対し、Ｐｄ、Ｉｎ、Ｃｕ、Ｓｉ、Ｇｅ等の元素又はその混合物であって、Ａｇに対し、１０％までの含有量で共晶となる金属であればよく、その膜厚は６０〜２００ｎｍが好ましい。６０ｎｍ未満では、放熱効果が得られない。また、膜層が厚すぎる場合は、界面剥離を生じ易くなるので好ましくない。
【００４２】
第１誘電体層と第２誘電体層の膜厚比Ｒ１＝（第２誘電体／第１誘電体）は、
０．１≦Ｒ１≦０．５
とすることが好ましい。第１誘電体層が薄すぎる場合は、レーザー光で記録時に、記録層で吸収した熱が基板側にこもってしまい、オーバーライト特性が悪化するので好ましくない。
【００４３】
第３誘電体層は、第２誘電体層に対し、熱伝導率が高いものが好ましく、さらに、その膜厚比Ｒ２＝（第３誘電体／第２誘電体）は、次の範囲が好ましい。
０．１≦Ｒ２≦０．５
第３誘電体層が厚すぎる場合は、レーザー光で記録時に記録層で吸収した熱が放熱され、記録層の温度上昇が充分でなくなり、記録感度の低下を招くので好ましくない。
【００４４】
このように、第１、第２、第３誘電体層の膜厚を最適化することによって、例えば、ＤＶＤ−ＲＯＭの２．５倍速以上の高線速記録が可能となり、さらに、オーバーライト特性が良好な光ディスクが実現できるのである。
【００４５】
光情報記録媒体への情報の記録は、記録マーク（記録層の結晶中にＬＤを照射することによって生ずるアモルファス部分を形成する）の長さを変えることによって行なわれる。記録マークの長さは、請求項８に記載される記録パルス列（ｎ＋１）の個数により制御するものであって、ｎは１〜１３の整数である。これにより、図２に示すような記録ストラテジとなるが、最初のパルスのみは、クロックの２Ｔ分を使いパルスを形成してなり、その他は、１Ｔ分のクロックに対し、１パルスが立ち上がり、立ち下がる。この記録ストラテジを用いることによって、基準クロック幅Ｔｗの３倍から１４倍の長さの記録マークを形成できることになる。クロック幅Ｔｗの３倍から１４倍の長さを用いマーク長変調を行う方式は、ＥＦＭ＋変調方式と呼ばれ、公知の記録変調方式である。
【００４６】
さらに、請求項８に記載の各記録パルス列（ｎ＋１、つまり２個のパルス列から１４個のパルス列までがランダムに使用される）の立下りパルス位置Ｘは、同じ記録線速（同じＴｗ）で記録する際には、常に各基準クロック幅の中で、同じ位置で立ち下がることによって、３×Ｔの長さのマークから、１４×Ｔの長さのマークまで、比較的リニアに長さが変化するような記録方法が実現できる。これによって、ジッタ特性の良好な記録ができることになるが、さらに本発明では、先頭のパルスの後端のみを、他のパルス列の後端より短くすることにより、３Ｔ−１４Ｔのマークの長さの直線性をさらに向上させることができるものである。
【００４７】
図２は、記録ストラテジのパルス配列をタイミングチャートで示したものである。本発明に規定するストラテジは、本出願人の提案による特願平１１−１３１９２６号に示すものと基本的に同様のストラテジであるが、本発明の記録媒体に関しても、このストラテジを用いることによって、記録特性がＤＶＤ−ＲＯＭのＸ１．０からＸ２．５の線速において、フラットなジッタ特性が得られることが分った。
【００４８】
さらに、ストラテジの最適条件を実験した結果、パルス列最初のパルスのみを他の後続パルスより、時系列的に前の方へ移動させることが有効であることを見い出した。この様子は図３に示す。
【００４９】
表１は、本発明の光記録媒体の記録線速８．５ｍ／ｓにおける繰り返し記録回数を比較例と共に調べたものである。繰り返し記録回数は、ウインドウ幅Ｔｗで規格化したジッタの値σ／Ｔｗが規格値を満足する最大回数で判定したものである。トラックピッチは０．７４μｍである。
【実施例】
【００５０】
以下に、実施例を挙げて本発明をさらに詳しく説明するが、これら実施例によって、本発明はなんら限定されるものではない。
【００５１】
実施例１
表１に記載の組成の記録層を、２０ｎｍ、ＺｎＳＳｉＯ2の混合ターゲットを用いる第１誘電体層を７０ｎｍ、第２誘電体層を１５ｎｍ、ＳｉＣＳｉＯ2の混合ターゲット用いる第３の誘電体層を５ｎｍ、Ａｇ−Ｐｄ合金ターゲットを用いる金属反射層を１４０ｎｍとして、ポリカーボネート基板上にスパッタ法により成膜した光情報記録媒体について、請求項８、９に示す記録ストラテジを用いて記録を行い、その記録特性及び保存安定性を評価した。保存安定性は、ジッタ特性が８５℃、８５％ＲＨの条件下で基準値を超える保存時間により判断した。
【００５２】
実施例２
記録層組成を変更した以外は、実施例と同様にした。
【００５３】
実施例３
実施例１の記録層組成に対し、請求項１０に示す記録ストラテジを用いて記録を行った。
【００５４】
実施例４
実施例２と同じ記録層組成に対し、請求項１０に示す記録ストラテジを用いて記録を行った。実施例１〜４における条件と結果を表１に示す。
【００５５】
実施例５
実施例１の記録層組成に対し、請求項８、９に示す記録ストラテジ及び請求項１０に示す記録ストラテジを用いてＣＡＶ記録を行った結果を図３に示す。比較例として、請求項８記載の同じ時定数で固定する部分とウィンドウ幅Ｔｗに定数を乗算する部分のうち、同じ時定数で固定する部分をなくしたストラテジを用いてＣＡＶ記録を行った結果も同時に示す。請求項８、９に示す記録ストラテジを用いることにより、内周から外周まで比較的フラットなジッタ特性が得られ、さらに、請求項１０に示す記録ストラテジを用いることにより、ジッタ特性が改善されることが分った。同じ時定数で固定する部分をなくしたストラテジを用いてＣＡＶ記録を行った場合には、低線速側のジッタ上昇が顕著になることが分った。これは、同じ時定数で固定する部分をなくしたストラテジでは、低線速側のパルスが狭くなりすぎるためと考えられる。
【００５６】
比較例１
実施例１における記録層組成をＡｇＩｎＳｂＴｅのみとして、記録特性及び保存安定性を評価した。
【００５７】
比較例２
実施例１の記録媒体の層構成のうち、反射層材料をＡｇ合金からＡｌ−Ｔｉ合金に変えた以外は、実施例１と同様にして、記録特性及び保存安定性を評価した。
【００５８】
比較例３
実施例１の記録層組成に対し、請求項８、９に示す記録ストラテジより記録パルス列が１つ少ないストラテジを用いて記録を行った。パルス列全体の長さは、請求項８、９に示す記録ストラテジと同じになるように調整した。ＤＶＤ−ＲＯＭ１倍速に相当する記録線速においては、請求項８、９に示す記録ストラテジとほぼ同じ記録特性となったが、２．５倍速に相当する記録線速における記録特性は悪い結果となった。比較例１〜３における条件と結果を表１に示す。
【００５９】
【表１】
2007042278.tif 000003
【図面の簡単な説明】
【００６０】
【図１】本発明の光情報記録媒体の断面図である。
【図２】記録ストラテジのパルス配列をタイミングチャートで示した図である。
【図３】記録ストラテジの様子を示す図である。
【符号の説明】
【００６１】
１  基板
２  第１誘電体層
３  記録層
４  第２誘電体層
５  第３誘電体層
６  金属反射層
７  環境保護層
【図１】
2007042278.tif 000004
【図２】
2007042278.tif 000005
【図３】
2007042278.tif 000006